(57)【特許請求の範囲】
【請求項１】
合成樹脂基材とその表面に形成された鳥糞易除去層とを有する鳥糞易除去部材であって、
前記鳥糞易除去層の表面自由エネルギーの極性項の値が５．０ｍＪ／ｍ２以下であり、表面自由エネルギーに占める極性項の比率が８．０％以下であり、
前記鳥糞易除去層が、ポリカーボネートとＳｉ原子を有するモノマー若しくはポリマーとの共重合体、又は、テトラフルオロエチレン・パーフルオロアルキルビニルエーテル共重合体、テトラフルオロエチレン・ヘキサフルオロプロピレン共重合体、テトラフルオロエチレン樹脂若しくはポリクロロトリフルオロエチレン樹脂を含むこと、
を特徴とする鳥糞易除去部材。
【請求項２】
鳥糞易除去層が紫外線吸収剤を含有することを特徴とする、請求項１に記載の鳥糞易除去部材。
【請求項３】
請求項１又は請求項２に記載の鳥糞易除去部材の鳥糞易除去層の表面に水を流し、水を流す前に鳥糞易除去層の表面に付着した鳥糞の大部分を除去することを特徴とする鳥糞の除去方法。
【発明の詳細な説明】
【技術分野】
【０００１】
本発明は鳥糞易除去部材及び鳥糞の除去方法に関し、更に詳しくは、表面に水を流すだけで表面に付着した鳥糞の大部分を容易に除去することができる鳥糞易除去部材と、その鳥糞の除去方法に関する。
【背景技術】
【０００２】
カーポートや屋根材などのエクステリア向けの材料は、防汚性（耐汚染性）を有するものが好ましく、その中でも、汚れが落ちにくい鳥糞を雨水などで容易に除去できる材料の開発が望まれている。
【０００３】
ところで、防汚性（耐汚染性）を有する樹脂組成物として、例えば、臨界表面張力が４０ｄｙｎｅ／ｃｍ以下の樹脂の中から選ばれた少なくとも１種の樹脂の中に、シリコーン樹脂と抗菌剤を分散させたものが既に提案されている（特許文献１）。
この樹脂組成物は、臨界表面張力が４０ｄｙｎｅ／ｃｍ以下の樹脂とシリコーン樹脂との相乗作用で表面自由エネルギーを低下させることにより、良好な撥水、防汚効果を発揮できるようにしたものである。
【先行技術文献】
【特許文献】
【０００４】
【特許文献１】特開平６−２８７４７７号公報
【発明の概要】
【発明が解決しようとする課題】
【０００５】
しかしながら、防汚性が高いといわれる表面自由エネルギーの低い撥水性材料であっても、付着させた疑似鳥糞を水で除去する試験を行うと、疑似鳥糞を除去し易いものと除去し難いものとがあり、疑似鳥糞に対する防汚性に大きな差異が見られた。このことから、鳥糞に対する良好な防汚性を備えた材料を得るためには、単純に材料の表面自由エネルギーを低下させるだけでは足りないことが判った。
【０００６】
本発明は上記事情の下になされたものであって、その目的とするところは、表面に水を流すだけで表面に付着した鳥糞の大部分を容易に除去できる鳥糞易除去部材と、その鳥糞の除去方法を提供することにある。
【０００７】
本発明者らは、鳥糞の付着性は鳥糞に含まれる蛋白質（例えば、アルブミン）の電気的吸着性と関係し、このアルブミンの電気的吸着性は、鳥糞が付着する固体の表面自由エネルギーのうちの極性項（極性成分）と大いに関連すると考えて、表面自由エネルギーの極性項と鳥糞（疑似鳥糞）に対する防汚性との関係を鋭意研究した結果、表面自由エネルギーの極性項と鳥糞に対する防汚性との間には相関性があり、極性項が一定値以下であって且つ表面自由エネルギーに占める極性項の比率が一定値以下であれば、鳥糞に対する防汚性（耐鳥糞汚染性）が確実に向上し、付着した鳥糞の大部分を水で流して容易に除去できるという事実を見出して、本発明を完成するに至った。
【課題を解決するための手段】
【０００８】
即ち、本発明の鳥糞易除去部材は、合成樹脂基材とその表面に形成された鳥糞易除去層とを有する鳥糞易除去部材であって、鳥糞易除去層の表面自由エネルギーの極性項の値が５．０ｍＪ／ｍ２以下であり、表面自由エネルギーに占める極性項の比率が８．０％以下であり、前記鳥糞易除去層が、ポリカーボネートとＳｉ原子を有するモノマー若しくはポリマーとの共重合体、又は、テトラフルオロエチレン・パーフルオロアルキルビニルエーテル共重合体、テトラフルオロエチレン・ヘキサフルオロプロピレン共重合体、テトラフルオロエチレン樹脂若しくはポリクロロトリフルオロエチレン樹脂を含むこと、を特徴とするものである。
本明細書における表面自由エネルギーの値、極性項の値、分散項の値は、２種類の液体を用いて鳥糞易除去層の表面に対する接触角を測定し、拡張Ｆｏｗｋｅｓ式（Ｏｗｅｎｓ  ａｎｄ  Ｗｅｎｄｔ法）に代入して求められる値である。
【０００９】
本発明の鳥糞易除去部材は紫外線吸収剤を含有することが望ましい。
【００１０】
また、本発明の鳥糞の除去方法は、上記の鳥糞易除去部材の鳥糞易除去層の表面に水を流し、水を流す前に鳥糞易除去層の表面に付着した鳥糞の大部分を除去することを特徴とするものである。ここで、「鳥糞易除去層の表面に水を流す」とは、水を鳥糞易除去層の表面に静かに流す場合のみならず、鳥糞易除去層の表面に散水して流したり、雨水を降りかけて流したり、水を勢い良く当てて流したりする場合も包含する。
【発明の効果】
【００１１】
鳥糞に含まれる蛋白質、例えばアルブミンは、分子内のいたるところで正・負に帯電しており、これが被付着体に対し電気的に吸着して鳥糞の付着性を発現させると考えられるが、被付着体が本発明の鳥糞易除去部材のように、鳥糞易除去層の表面自由エネルギーの極性項の値が５．０ｍＪ／ｍ２以下であり、且つ、表面自由エネルギーに占める極性項の比率が８．０％以下であると、アルブミンの電気的吸着による鳥糞の付着性が低下するため、鳥糞に対する防汚性（耐鳥糞汚染性）が向上して、後述の実施例のデータに示されるように水を流すことで鳥糞の大部分を容易に除去することが可能となり、洗浄率が大幅に向上する。
【００１２】
特に、鳥糞易除去層がポリカーボネートとＳｉ原子を有するモノマー又はポリマーとの共重合体を含むものであると、これよりも表面自由エネルギーの値が低い例えばフッ素系樹脂を含んだ鳥糞易除去層を有する部材と殆ど変わらない洗浄率の高い鳥糞易除去部材を得ることができ、しかも、フッ素系樹脂を含んだ鳥糞易除去層に比べて、環境負荷が小さく、コストの低減も可能となる。
【００１３】
更に、鳥糞易除去層に紫外線吸収剤を含有させたものは、後述の実施例のデータに示されるように、紫外線吸収剤を含まないものよりも、表面自由エネルギーの極性項の値、及び、極性項の占める比率が低下して、鳥糞に対する防汚性（耐鳥糞汚染性）が一層向上し、鳥糞の除去が更に容易になって洗浄率が向上するという利点がある。
【００１４】
また、本発明の鳥糞の除去方法は、上記の鳥糞易除去部材の鳥糞易除去層の表面に水を流し、水を流す前に鳥糞易除去層の表面に付着した鳥糞の大部分を除去するものであるから、例えば、雨水が鳥糞易除去層に降りかかるだけでも、付着した鳥糞の大部分を自然に除去することが可能となり、清掃の手間を省くことができる。
【図面の簡単な説明】
【００１５】
【図１】本発明に係る鳥糞易除去部材の一実施例を示す断面図である。
【発明を実施するための形態】
【００１６】
図１に示す鳥糞易除去部材は、合成樹脂基材１の表面に鳥糞易除去層２を形成したものであり、合成樹脂基材１としては、公知の熱可塑性合成樹脂、例えば、ポリカーボネート系樹脂、ポリ塩化ビニル系樹脂、ポリエチレン、ポリプロピレン等のポリオレフィン系樹脂、ポリエチレンテレフタレート、ポリエチレンナフタレート等のポリエステル系樹脂、アクリル系樹脂、セルロース系樹脂などからなる、フィルム、シート、プレートなどの平面的形状を有する基材や、ブロック状、柱状、管状、異形状などの種々の立体的形状を有する基材が用いられる。これらの合成樹脂基材１の中では、ポリカーボネート樹脂、好ましくは粘度平均分子量が１万〜５万のポリカーボネート樹脂であって、予め適量の紫外線吸収剤を含有させて耐候性を改善した透光性を有するポリカーボネート樹脂からなる基材や、ポリカーボネート樹脂に顔料、熱線吸収剤、熱線反射剤を含有した熱線遮蔽機能を有する基材を用いても良い。また、公知の熱硬化性樹脂からなる基材も使用される。さらに合成樹脂基材１には、酸化防止剤、顔料、難燃剤、熱線遮蔽剤、帯電防止剤など様々な添加剤を含有してもよい。
【００１７】
合成樹脂基材１は着色のもの（例えば乳半色の基材）でもよく、全光線透過率が８０％以上、ヘイズが１０％以下の透光性のある合成樹脂基材を選択使用してもよい。
また、合成樹脂基材１は、種類が異なる合成樹脂層を複数積層した積層体からなる基材であってもよい。
【００１８】
一方、鳥糞易除去層２は、鳥糞に対する防汚性（耐鳥糞汚染性）を高めて表面に水を流すだけで鳥糞の大部分を容易に除去できるようにするために合成樹脂基材１の表面に形成された層であって、この鳥糞易除去層２の表面自由エネルギーγｓは、Ｆｏｗｋｅｓによれば、下記［数１］の式に示すように分散項γｓｄ（分散成分）と極性項γｓｐ（極性成分）の和となる。分散項γｓｄと極性項γｓｐの値は、下記[数２]の拡張Ｆｏｗｋｅｓ式（Ｏｗｅｎｓ  ａｎｄ  Ｗｅｎｄｔ法）と、下記[数３]のＹｏｕｎｇの式から、下記[数４]の式を求め、液体の表面自由エネルギーの成分値（γｌｄ、γｌｐ）が既知の２種類の液体で接触角θを測定して、それぞれの接触角を下記[数４]の式に代入し、連立方程式を解くことで求められる。そして、これらの分散項γｓｄと極性項γｓｐの値を下記［数１］の式に代入すれば表面自由エネルギーγｓが求められる。
（数１）
γｓ＝γｓｄ＋γｓｐ 
（数２）
γｓ＋γＬ−γｓＬ＝２(γｓｐ・γＬｐ)1/2＋２(γｓｄ・γＬｄ)1/2 
（数３）
γｓ＝γＳＬ＋γＬｃｏｓθ
（数４）
γＬ（１＋ｃｏｓθ）／２γＬｄ＝γｓｐ1/2（γＬｐ／γＬｄ)1/2＋γｓｄ1/2
γｓ  ：固体（鳥糞易除去層）の表面自由エネルギー
γｓｄ  ：固体の分散項（分散成分）
γｓｐ  ：固体の極性項（極性成分）
γＬ  ：液体の表面自由エネルギー
γｓＬ  ：固体と液体の界面の自由エネルギー
γＬｄ  ：液体の分散項
γＬｐ  ：液体の極性項
θ  ：接触角
【００１９】
鳥糞易除去層２の表面自由エネルギーγｓ、分散項γｓｄ、極性項γｓｐの具体的な値は上記の方法で求められるものであり、本発明の実施例では、後述するように、水とヘキサデカンのそれぞれの接触角を測定して求めている。
【００２０】
この鳥糞易除去層２は、表面自由エネルギーγｓの値が６０ｍＪ／ｍ２以下、好ましくは３５ｍＪ／ｍ２以下と低く、良好な防汚性を発現する撥水性の層であり、特に、鳥糞に対する防汚性（耐鳥糞汚染性）を確実に向上させるために、表面自由エネルギーγｓの極性項γｓｐの値が５．０ｍＪ／ｍ２以下となるように、且つ、表面自由エネルギーγｓに占める極性項γｓｐの比率が８．０％以下となるように、鳥糞易除去層２の構成材料や組成を選択して形成した層である。
【００２１】
上記の条件を満たす鳥糞易除去層２の構成材料としては、例えば、ポリカーボネートとＳｉ原子を有するモノマー又はポリマーとの共重合体や、フッ素系樹脂等が挙げられる。上記共重合体の一方の成分であるＳｉ原子を有するモノマー又はポリマーの具体例としては、シロキサン（例えば、有機モノシロキサンや有機ポリシロキサン等）が挙げられる。
ポリカーボネートとＳｉ原子を有するモノマー又はポリマーとの共重合体の具体例としては、下記一般式（Ｉ）で表される構成単位からなるポリカーボネートブロック及び下記一般式（II）で表される構成単位からなるポリオルガノシロキサンブロックからなるポリカーボネート−ポリオルガノシロキサン共重合体や下記一般式（Ｉ）で表されるポリカーボネートブロックと下記一般式（III）で表されるポリジオルガノシロキサンブロックからなるポリカーボネート−ポリジオルガノシロキサン共重合体等が挙げられる。
【化１】
0006403114.tif 000002
［式中、Ｒ１及びＲ２は、それぞれ独立に炭素数１〜６のアルキル基又は炭素数１〜６のアルコキシ基、Ｘは単結合、炭素数１〜８のアルキレン基、炭素数２〜８のアルキリデン基、炭素数５〜１５のシクロアルキレン基、炭素数５〜１５のシクロアルキリデン基、−Ｓ−、−ＳＯ−、−ＳＯ２−、−Ｏ−又は−ＣＯ−、ａ及びｂは、それぞれ独立に０〜４の整数を示す。］
【化２】
0006403114.tif 000003
[式中、Ｒ３及びＲ４は、それぞれ独立に水素原子、ハロゲン原子又は炭素数１〜６のアルキル基、炭素数１〜６のアルコキシ基もしくは炭素数６〜１２のアリール基を示す。］
【化３】
0006403114.tif 000004
[式中、Ｒ５、Ｒ６、Ｒ７、Ｒ８、Ｒ９及びＲ１０は、各々独立に水素原子、炭素数１〜１２のアルキル基又は炭素数６〜１２の置換若しくは無置換のアリール基であり、Ｒ１１及びＲ１２は夫々独立して水素原子、ハロゲン原子、炭素原子数１〜１０のアルキル基、炭素原子数１〜１０のアルコキシ基であり、ｐは自然数であり、ｑは０又は自然数であり、ｐ＋ｑは１００未満の自然数である。Ｘは炭素数２〜８の二価脂肪族基である。]
また、上記フッ素系樹脂としては、例えば、テトラフルオロエチレン・パーフルオロアルキルビニルエーテル共重合体、テトラフルオロエチレン・ヘキサフルオロプロピレン共重合体、テトラフルオロエチレン樹脂、テトラフルオロエチレン・エチレン共重合体、ポリクロロトリフルオロエチレン樹脂等が挙げられる。
【００２２】
鳥糞易除去層２はこれらの構成材料のみで形成する必要は必ずしもなく、他の樹脂と混合して形成してもよい。例えば、構成材料が上記のポリカーボネートとＳｉ原子を有するモノマー又はポリマーとの共重合体である場合、これに混合する他の樹脂としては相溶性の良好なポリカーボネート樹脂などが好適である。上記の共重合体とポリカーボネート樹脂との混合比は特に限定されないが、重量比で、１０〜１００：９０〜０とするのが適当であり、この範囲の重量比で混合すると、鳥糞易除去層２の構成樹脂１００重量部に占めるポリカーボネート樹脂の割合が９０重量部まで増大しても、後述の実施例１のデータに示すように、疑似鳥糞の洗浄率（除去率）が８４％と高い鳥糞易除去層２を形成することができる。従って、上記の共重合体よりも安価なポリカーボネート樹脂の混合量を増大し、高価な上記の共重合体の混合量を低減できるので、コスト削減効果が得られる。
【００２３】
上記の構成材料のみからなる鳥糞易除去層２、又は、上記の構成材料を含む鳥糞易除去層２を形成すると、後述の実施例のデータに示すように、その表面自由エネルギーγｓの値が３５ｍＪ／ｍ２以下、極性項γｓｐの値が５．０ｍＪ／ｍ２以下、表面自由エネルギーγｓに占める極性項γｓｐの比率が８．０％以下となり、目的とする鳥糞に対する良好な防汚性（耐鳥糞汚染性）を充分に発揮させることができる。
【００２４】
上記のフッ素系樹脂で鳥糞易除去層２を形成すると、目的とする良好な耐鳥糞汚染性を発現させることはできるが、ハロゲン物質を含むため、環境負荷が大きく、コストが高いという不都合が生じる。これに対し、上記のポリカーボネートとＳｉ原子を有するモノマー又はポリマーとの共重合体を用いて鳥糞易除去層２を合成樹脂基材１の表面に形成すると、目的とする良好な耐鳥糞汚染性を発現させることができる上に、脱ハロゲン部材の為、環境負荷か小さく、また、フッ素系樹脂よりも良好な透光性を有する鳥糞易除去層２を備えた透光性のある鳥糞易除去部材を得ることが可能となり、視認性を必要とする用途にも用いる事ができる。しかも、ポリカーボネートとＳｉ原子を有するモノマー又はポリマーとの共重合体は一般にフッ素系樹脂よりも安価であるため、コストダウンを図ることも可能となる。
なお、フッ素系樹脂であっても、例えばポリビニリデンフルオライド樹脂やポリフッ化ビニル樹脂などで鳥糞易除去層２を形成すると、後述の比較例２，４のデータに示すように、極性項γｓｐの比率が８％を超えて満足な耐鳥糞汚染性を発揮し難くなるので好ましくない。
【００２５】
また、この鳥糞易除去層２には紫外線吸収剤を含有させることが望ましい。紫外線吸収剤を含有させると、耐候性が向上する為、鳥糞易除去層２における、鳥糞に対する防汚性が持続する効果がある。紫外線吸収剤としては、ベンゾトリアゾール系、トリアジン系、ベンゾフェノン系、或いは、シアノアクリレート系が利用できる。また、後述する実施例のデータに示すように、紫外線吸収剤を含まないものよりも、表面自由エネルギーの極性項の値、及び、極性項の占める比率が低下して、鳥糞に対する防汚性（耐鳥糞汚染性）が一層向上し、鳥糞の除去が更に容易になるという利点がある。上記効果を有する紫外線吸収剤としては、ベンゾトリアゾール系、トリアジン系、或いは、ベンゾフェノン系のものが挙げられる。
この紫外線吸収剤の含有量は特に限定されないが、１〜１５重量％含有させるのが適当である。１重量％未満では耐鳥糞汚染性の向上が殆ど見られず、１５重量％より多量に含有しても、それに見合うだけの耐鳥糞汚染性の更なる向上効果が得られないので材料の無駄使いになる。
【００２６】
鳥糞易除去層２の厚さは特に限定されないが、１０〜３００μｍ程度の厚さとするのが適当である。この程度の厚さの鳥糞易除去層２を形成すれば、短期間で摩耗することなく、長期に亘って良好な耐鳥糞汚染性を発揮することができる。
【００２７】
以上のような構成の鳥糞易除去部材は、溶融させた合成樹脂基材１の構成樹脂と溶融させた鳥糞易除去層２の構成樹脂を重ねて共押出成形するか、合成樹脂基材１を溶融押出成形しながらその表面に鳥糞易除去層２形成用のフィルム又はシートを重ねて圧着するか、鳥糞易除去層２形成用のフィルム又はシートを合成樹脂基材１の表面にラミネートや転写をするか、合成樹脂基材１の表面に鳥糞易除去層２形成用のフィルム又はシートを接着剤で貼り合わせるか、鳥糞易除去層２を合成樹脂基材１へ塗布するか、などの方法を採用して簡単に製造することができる。また、鳥糞易除去層２にエンボス加工等の処理をしてもよい。
【００２８】
このようにして製造される本発明の鳥糞易除去部材は、鳥糞易除去層２の表面自由エネルギーγｓの極性項γｓｐの値が５．０ｍＪ／ｍ２以下であり、且つ、表面自由エネルギーγｓに占める極性項γｓｐの比率が８．０％以下であるため、鳥糞に含まれるアルブミンの電気的吸着による鳥糞の付着性が低下して、後述の実施例のデータに示すように鳥糞に対する防汚性（耐鳥糞汚染性）が向上し、鳥糞易除去層２の表面に雨水や水道水を流すだけで、付着した鳥糞の大部分を容易に除去できるようになる。従って、本発明の鳥糞易除去部材は、屋根材、家屋の外壁材、高速道路の防音壁材、その他のエクステリアの用途に好適に用いられる。
【００２９】
本発明の鳥糞の除去方法は、上述した鳥糞易除去部材の鳥糞易除去層２の表面に水を流し、水を流す前に鳥糞易除去層２の表面に付着した鳥糞を除去するものである。
水の流し方は特に限定されるものではなく、例えば、ホースの先から水道水や貯溜雨水を鳥糞易除去層２の表面に静かに流してもよいし、ホースの先から水道水や貯溜雨水を鳥糞易除去層２の表面に勢い良く当てて流してもよいし、ジョウロに入れた水道水や貯溜雨水を鳥糞易除去層２の表面に散水して流してもよいし、鳥糞易除去層２の表面に自然に降りかかる雨水を流すだけでもよい。
また、流した水がスムーズに流下するように、鳥糞易除去部材を傾斜させて、或いは、起立させて設置することが望ましい。
流す水の量は特に限定されないが、少なくとも、自然に降りかかる雨水の量と同量か、又は、それ以上の量とすることが望ましい。
【００３０】
本発明の鳥糞の除去方法を採用すれば、例えば、鳥糞易除去層２に自然に降りかかって流れる雨水によって、付着した鳥糞の大部分が自然に除去されるため、あえて鳥糞易除去部材の表面を清掃しなくても、鳥糞の汚れが残って美観や透光性や採光性が低下することが抑えられ、清掃の手間を省くことができる。
【００３１】
次に、本発明に係る鳥糞易除去部材の実施例と比較例について説明する。
【００３２】
［実施例１］
後記［表２］に示すように、ポリカーボネート・シロキサン共重合体（１）［帝人（株）製ＳＳ１２３０］９．４重量％と、ポリカーボネート樹脂８４．９重量％と、ベンゾトリアゾール系の紫外線吸収剤５．７重量％を含んだ鳥糞易除去層形成用の樹脂組成物を調製した。
加熱溶融させた合成樹脂基材形成用の紫外線吸収剤を含んだポリカーボネート樹脂と、加熱溶融させた鳥糞易除去層形成用の上記樹脂組成物を、上下に重ねて共押出成形することにより、厚さ１．９ｍｍのプレート状の樹脂基材の表面に厚さ５０μｍの鳥糞易除去層を有する透光性の鳥糞易除去部材を作製した。
【００３３】
この実施例１の鳥糞易除去部材の鳥糞易除去層の表面に少量の水とヘキサデカンを滴下し、それぞれの接触角を測定したところ、後記［表２］に示すように、対水接触角は１０１．０°、対ヘキサデカン接触角は３２．２°であった。
そこで、後記[表１]に記載の水とヘキサデカンの液体の表面自由エネルギー（γＬ、γＬｄ、γＬｐ）と上記の接触角の数値を前記［数４］の式に代入し、鳥糞易除去層２の表面自由エネルギーγｓ、分散項γｓｄ、極性項γｓｐの値を算出したところ、後記［表２］に示すように表面自由エネルギーγｓは２４．４ｍＪ／ｍ２、分散項γｓｄは２３．５ｍＪ／ｍ２、極性項γｓｐは０．９２ｍＪ／ｍ２であり、表面自由エネルギーγｓに占める極性項γｓｐの比率は３．７％であった。
【００３４】
（表１）水とヘキサデカンの液体の表面自由エネルギー(単位：ｍＪ／ｍ２）
┌────────┬────────┬────────┬────────┐
│                γＬ               γＬｄ               γＬｐ             │
├────────┼────────┼────────┼────────┤
水                ７２．８          ２１．８           ５１             │
├────────┼────────┼────────┼────────┤
ヘキサデカン      ２７．６          ２７．６           ０               │
└────────┴────────┴────────┴────────┘
【００３５】
この実施例１の鳥糞易除去部材について、以下の要領で、鳥糞に対する防汚性（耐鳥糞汚染性）の試験を行った。
まず、１ｇのアルブミン［和光純薬工業（株）製、アルブミン、卵由来］を９ｇの蒸留水に溶解して１０重量％濃度のアルブミン水溶液を造り、このアルブミン水溶液５ｇに尿酸［和光純薬工業（株）製、尿酸（和光特級）］０．５ｇを混合して液状の疑似鳥糞を調製した。そして、この疑似鳥糞をマイクロピペットで０．５ｍＬ採取し、実施例１の鳥糞易除去部材の鳥糞易除去層の表面に滴下して２４時間自然乾燥することにより、疑似鳥糞を付着させた。
次いで、疑似鳥糞が付着した鳥糞易除去層の表面に水道水をホースの先から毎分３．６Ｌの水量で１秒の流水を５回行い、疑似鳥糞の洗浄率（除去率）を以下の要領で求めた。即ち、水を流す前と流した後の鳥糞易除去層の写真をとり、ソフトウエア［Ｉｍａｇｅ  Ｊ（パブリックドメイン）］を用いて、水を流す前の疑似鳥糞が付着した面積と、水を流した後の鳥糞易除去層に残っている疑似鳥糞の面積を測定し、双方の面積から水を流した後の疑似鳥糞の洗浄率（除去率）を求めて、耐鳥糞汚染性を評価した。
その結果、実施例１の鳥糞易除去部材の疑似鳥糞の洗浄率は、後記［表２］に示すように８４％であり、耐鳥糞汚染性の評価は「〇」（良）であった。なお、耐鳥糞汚染性の評価は、洗浄率が６０％以上のものを「〇」（良）とし、洗浄率が６０％未満のものを「×」（不良）として評価した。
また、実施例１の鳥糞易除去部材について透光性の良否を目視で評価し、後記［表２］に記載した。この透光性の評価は、光を良く通し明瞭に透視できるものを「〇」とし、光の通りが良くなく透視はできるが不明瞭なものを「△」とし、透視困難又は光を殆ど通さないものを「×」として評価した。
【００３６】
［実施例２−１３及び参考例］
実施例１の鳥糞易除去部材の鳥糞易除去層に代えて、後記［表２］に示すように、実施例２では、ポリカーボネート・シロキサン共重合体（１）２８．３重量％と、ポリカーボネート樹脂６６重量％と、ベンゾトリアゾール系の紫外線吸収剤［ＢＡＳＦ（株）製ＴＩＮＵＶＩＮＥ  Ｐ］５．７重量％からなる鳥糞易除去層、実施例３では、ポリカーボネート・シロキサン共重合体（１）４７．２重量％と、ポリカーボネート樹脂４７．２重量％と、ベンゾトリアゾール系の紫外線吸収剤５．７重量％からなる鳥糞易除去層、実施例４では、ポリカーボネート・シロキサン共重合体（１）４６．３重量％と、ポリカーボネート樹脂４６．３重量％と、ベンゾトリアゾール系の紫外線吸収剤７．４重量％からなる鳥糞易除去層、実施例５では、ポリカーボネート・シロキサン共重合体（１）６６重量％と、ポリカーボネート樹脂２８．３重量％と、ベンゾトリアゾール系の紫外線吸収剤５．７重量％からなる鳥糞易除去層、実施例６では、ポリカーボネート・シロキサン共重合体（１）４８．１重量％と、ポリカーボネート樹脂４８．１重量％と、トリアジン系の紫外線吸収剤［ＢＡＳＦ（株）製  ＴＩＮＵＶＩＮＥ  １５７７］３．８重量％からなる鳥糞易除去層、実施例７では、ポリカーボネート・シロキサン共重合体（１）からなる鳥糞易除去層、実施例８では、ポリカーボネート・シロキサン共重合体（１）９４．３重量％と、ベンゾトリアゾール系紫外線吸収剤５．７重量％からなる鳥糞易除去層、実施例９ではポリカーボネート・シロキサン共重合体（２）［帝人（株）製ＳＳ２５２５］からなる鳥糞易除去層、実施例１０ではテトラフルオロエチレン・パーフルオロアルキルビニルエーテル共重合体からなる鳥糞易除去層、実施例１１ではテトラフルオロエチレン・ヘキサフルオロプロピレン共重合体からなる鳥糞易除去層、実施例１２ではポリテトラフルオロエチレン樹脂からなる鳥糞易除去層、参考例ではテトラフルオロエチレン樹脂からなる鳥糞易除去層、実施例１３ではポリクロロトリフルオロエチレン樹脂からなる鳥糞易除去層、をそれぞれ形成した以外は実施例１と同様にして、厚さ１．９ｍｍのプレート状の合成樹脂基材の表面に厚さ５０μｍの鳥糞易除去層を有する実施例２−１３及び参考例の鳥糞易除去部材を作製した。
【００３７】
これら実施例２−１３及び参考例の鳥糞易除去部材について、実施例１と同様にして、対水接触角と対ヘキサデカン接触角を測定し、鳥糞易除去層の表面自由エネルギーγｓ、分散項γｓｄ、極性項γｓｐの値と、表面自由エネルギーγｓに占める極性項γｓｐの比率を算出した。その結果を後記［表２］に示す。
更に、実施例２−１３及び参考例の鳥糞易除去部材について、実施例１と同様にして、鳥糞易除去層の表面に付着させた疑似鳥糞の洗浄率（除去率）を求め、耐鳥糞汚染性を評価した。その結果を後記［表２］に示す。
また、実施例２−１３及び参考例の鳥糞易除去部材について、実施例１と同様に透光性の良否を目視で評価し、その結果を後記［表２］に示した。
【００３８】
［比較例１−７］
実施例１の鳥糞易除去部材の鳥糞易除去層に代えて、後記［表２］に示すように、比較例１では、ポリカーボネート樹脂からなる鳥糞易除去層、比較例２では、ポリビニリデンフルオライド樹脂からなる鳥糞易除去層、比較例３では、フッ素系塗料［ＤＩＣ（株）製ディフェンサ  ＦＨ−７００］の塗膜からなる鳥糞易除去層、比較例４では、ポリフッ化ビニル樹脂からなる鳥糞易除去層、比較例５では、ポリプロピレン樹脂からなる鳥糞易除去層、比較例６では、ポリメタクリル酸メチル樹脂からなる鳥糞除去層、比較例７では、ポリエチレンテレフタレート樹脂からなる鳥糞易除去層、をそれぞれ形成した以外は実施例１と同様にして、厚さ２ｍｍのプレート状の合成樹脂基材の表面に厚さ５０μｍの鳥糞易除去層を有する比較例１−７の鳥糞易除去部材を作製した。
【００３９】
これら比較例１−７の鳥糞易除去部材について、実施例１と同様にして、対水接触角と対ヘキサデカン接触角を測定し、鳥糞易除去層の表面自由エネルギーγｓ、分散項γｓｄ、極性項γｓｐの値と、表面自由エネルギーγｓに占める極性項γｓｐの比率を算出した。その結果を後記［表３］に示す。
更に、比較例１−７の鳥糞易除去部材について、実施例１と同様にして、鳥糞易除去層の表面に付着させた疑似鳥糞の洗浄率（除去率）を求め、耐鳥糞汚染性を評価した。その結果を後記［表３］に示す。
なお、比較例１−７の鳥糞易除去部材については、目視による透光性の評価を省略した。
【００４０】
【表２】
0006403114.tif 000005
【００４１】
なお、上記［表２］においてＰＣはポリカーボネート、ＵＶＡは紫外線吸収剤を表す。
【００４２】
【表３】
0006403114.tif 000006
【００４３】
前記［表２］から、鳥糞易除去層の表面自由エネルギーγｓの極性項γｓｐの値が５．０ｍＪ／ｍ２以下であり、且つ、表面自由エネルギーγｓに占める極性項γｓｐの比率が８．０％以下である実施例１−１４の鳥糞易除去部材は、いずれも疑似鳥糞の洗浄率（除去率）が６０％以上で、良好な耐疑似鳥糞性（耐鳥糞汚染性）を発現できることが判る。
これに対し、前記［表３］に示すように、鳥糞易除去層の表面自由エネルギーγｓの極性項γｓｐの値が５．０ｍＪ／ｍ２よりも大きく、且つ、表面自由エネルギーγｓに占める極性項γｓｐの比率が８．０％よりも大きい比較例３−７の鳥糞易除去部材や、極性項γｓｐの値が５．０ｍＪ／ｍ２以下であっても、表面自由エネルギーγｓに占める極性項γｓｐの比率が８．０％よりも大きい比較例１−２の鳥糞易除去部材は、いずれも疑似鳥糞の洗浄率（除去率）が６０％未満又は０％であり、良好な耐疑似鳥糞性（耐鳥糞汚染性）を発現できないことが判る。
【００４４】
また、前記［表２］に示すように、テトラフルオロエチレン・パーフルオロアルキルビニルエーテル共重合体、テトラフルオロエチレン・ヘキサフルオロプロピレン共重合体、ポリテトラフルオロエチレン樹脂などのフッ素系樹脂で鳥糞易除去層を形成した実施例１０−１２の鳥糞易除去部材は、疑似鳥糞の洗浄率が９０％以上と極めて高く優れた耐疑似鳥糞性を発現し、また、テトラフルオロエチレン・エチレン共重合体、ポリクロロトリフルオロエチレン樹脂などのフッ素系樹脂で鳥糞易除去層を形成した実施例１３−１４の鳥糞易除去部材も、疑似鳥糞の洗浄率が６０％以上で良好な耐疑似鳥糞性を発現するが、これらのフッ素系樹脂で鳥糞易除去層を形成した実施例１０−１４の鳥糞易除去部材はいずれも透光性に劣っている。
これに対し、ポリカーボネートとＳｉ原子を有するシロキサンとの共重合体を含んだ鳥糞易除去層が形成された実施例１−９の鳥糞易除去部材は、疑似鳥糞の洗浄率が８０％以上と高く、良好な耐疑似鳥糞性を発現することに加えて、良好な透光性も発現することから、視認性が必要な用途にも使用することが出来るため、総合評価が高いものである。
これより、鳥糞易除去層２の構成樹脂として、ポリカーボネートとＳｉ原子を有するモノマー又はポリマーとの共重合体が最適であることが判る。
【００４５】
さらに、実施例１から実施例６のように、ポリカーボネート・シロキサン共重合体とポリカーボネート樹脂を含み、ポリカーボネート樹脂が鳥糞易除去層２の構成樹脂１００重量部に対して３０〜９０重量部を占める鳥糞易除去層（ポリカーボネート樹脂が鳥糞易除去層２の２８〜８５重量％を占める鳥糞易除去層）を形成した鳥糞易除去部材は、ポリカーボネート樹脂の占める割合が大きくても、疑似鳥糞の洗浄率（除去率）が８４％以上と高く、優れた耐疑似鳥糞性を発現する。従って、ポリカーボネート・シロキサン共重合体よりも安価なポリカーボネート樹脂を混合することで、高価なポリカーボネート・シロキサン共重合体の使用量を抑えることができるので、コスト削減効果がある。
【００４６】
また、実施例７，８を対比すると、鳥糞易除去層の構成樹脂はいずれもポリカーボネート・シロキサン共重合体であるが、鳥糞易除去層に紫外線吸収剤を含有させた実施例８の鳥糞易除去部材は、紫外線吸収剤を含まない実施例７の鳥糞易除去部材に比べて、表面自由エネルギーγｓの極性項γｓｐの値、及び、表面自由エネルギーγｓに占める極性項γｓｐの比率が低下し、疑似鳥糞の洗浄率が高くなって、耐疑似鳥糞性が向上している。
このことから、鳥糞易除去層に紫外線吸収剤を含有させることは、耐疑似鳥糞性を更に向上させる上で極めて有効であることが判る。さらに耐候性を向上することによる、鳥糞の防汚性が持続する効果も有する。
【符号の説明】
【００４７】
１    合成樹脂基材
２    鳥糞易除去層
【図１】
0006403114.tif 000007